【手続補正書】
【提出日】平成20年10月17日(2008.10.17)
【手続補正１】
【補正対象書類名】特許請求の範囲
【補正対象項目名】全文
【補正方法】変更
【補正の内容】
【特許請求の範囲】
【請求項１】
（ｉ）アミノ架橋剤、
（ｉｉ）アミノ架橋剤と反応する少なくとも１つの官能基を有するＵＶ硬化性モノマーまたはオリゴマー、
（ｉｉｉ）酸触媒、および
（ｉｖ）光開始剤
を含んで成る、インモールドデコレーションのための耐久層組成物。
【請求項２】
（ｖ）バインダー、
（ｖｉ）アミノ架橋剤と反応する多官能性ポリマーまたはオリゴマー、
（ｖｉｉ）フィラー、
（ｖｉｉｉ）接着促進剤、または
（ｉｘ）抗酸化剤
の１つまたは２つ以上を更に含んで成る、請求項１に記載の耐久層組成物。
【請求項３】
前記アミノ架橋剤がアミン−アルデヒド縮合物またはカルボキシル基修飾アミノ樹脂である、請求項１に記載の耐久層組成物。
【請求項４】
前記アミノ架橋剤がメラミン−ホルムアルデヒド、ベンゾグアナミン−アルデヒド、またはグリコールウリル−ホルムアルデヒドである、請求項１に記載の耐久層組成物。
【請求項５】
前記ＵＶ硬化性モノマーまたはオリゴマーにおける前記官能基がヒドロキシル、カルボキシル、チオール、アミン、アミドまたはウレタンである、請求項１に記載の耐久層組成物。
【請求項６】
前記ＵＶ硬化性モノマーまたはオリゴマーがアクリレート、メタクリレート、アリル、ビニルエーテル、エポキシド、およびそれらの組合せからなる群より選択されるＵＶ架橋性官能性を含む、請求項１に記載の耐久層組成物。
【請求項７】
前記ＵＶ硬化性モノマーまたはオリゴマーがヒドロキシアルキルアクリレート、ヒドロキシアルキルメタクリレート、ヒドロキシルエポキシド、カルボキシルアクリレート、またはカルボキシルメタクリレートである、請求項１に記載の耐久層組成物。
【請求項８】
前記酸触媒が無機または有機酸触媒である、請求項１に記載の耐久層組成物。
【請求項９】
前記バインダーがセルロース誘導体もしくはそのコポリマー、ポリビニルアルコール誘導体もしくはそのコポリマー、またはポリメチルメタクリレートである、請求項２に記載の耐久層組成物。
【請求項１０】
前記多官能性ポリマーまたはオリゴマーがヒドロキシル、カルボキシル、チオール、アミン、アミド、およびウレタンからなる群より選択される官能基を含む、請求項２に記載の耐久層組成物。
【請求項１１】
前記アミノ架橋剤が多官能性ポリマーまたはオリゴマーを含むように修飾されている、請求項２に記載の耐久層組成物。
【請求項１２】
前記接着促進剤がアクリル酸エステル、アクリル酸金属塩、有機キレート、有機チタン酸塩もしくはジルコン酸塩、リン酸チタン錯体、またはシランカップリング剤である、請求項２に記載の耐久層組成物。
【請求項１３】
前記フィラーがシリカ、ＣａＣＯ３、ミクロゲル粒子、またはマイカである、請求項２に記載の耐久層組成物。
【請求項１４】
前記抗酸化剤がブチル化ヒドロキシトルエン、ヒドロキノンモノメチルエーテル、またはテトラキス［メチレン−３（３’，５’−ジ−tert−ブチル−４−ヒドロキシフェニル）プロピオネート］メタンである、請求項２に記載の耐久層組成物。
【請求項１５】
アミノ架橋剤、アミノ架橋剤と反応する少なくとも１つの官能基を有するＵＶ硬化性モノマーまたはオリゴマー、酸触媒、光開始剤、および抗酸化剤を含んで成る、請求項２に記載の耐久層組成物。
【請求項１６】
（ｉ）アミノ架橋剤、
（ｉｉ）該アミノ架橋剤と反応する官能基を有するＵＶ硬化性モノマーまたはオリゴマー、
（ｉｉｉ）酸触媒、
（ｉｖ）光開始剤、および
オプションとして、次の１つまたは２つ以上：バインダー、アミノ架橋剤と反応する多官能性ポリマーまたはオリゴマー、フィラー、接着促進剤、または抗酸化剤
を含んで成る組成物から形成される、インモールドデコレーションのための耐久層。
【請求項１７】
（ｉ）アミノ架橋剤、
（ｉｉ）該アミノ架橋剤と反応する官能基を有するＵＶ硬化性モノマーまたはオリゴマー、
（ｉｉｉ）酸触媒、
（ｉｖ）光開始剤、および
オプションとして、次の１つまたは２つ以上：バインダー、アミノ架橋剤と反応する多官能性ポリマーまたはオリゴマー、フィラー、接着促進剤、または抗酸化剤
を含んで成る組成物から形成された耐久層を有するプラスチック物品。
【請求項１８】
携帯電話またはポケットベルのプラスチックカバー、パーソナルアクセサリ、玩具または教育機器、携帯情報端末または電子書籍のプラスチックカバー、クレジットまたはスマート・カード、身分証明書または名刺、アルバム、時計、ラジオまたはカメラのフェイス、自動車のダッシュボード、家庭用品、ラップトップ型コンピュータ・ハウジング、および消費者向け電子機器のキャリングケースまたはフロントコントロールパネル、身分証明書、パスポートまたはインクジェット印刷もしくは感熱印刷された画像の熱転写保護コーティングである、請求項１７に記載の物品。
【請求項１９】
ａ）キャリア層、
ｂ）リリース層、
ｃ）（ｉ）アミノ架橋剤、
（ｉｉ）アミノ架橋剤と反応する官能基を有するＵＶ硬化性モノマーまたはオリゴマー、
（ｉｉｉ）酸触媒、
（ｉｖ）光開始剤、およびオプションとして、
次の１つまたは２つ以上：バインダー、アミノ架橋剤と反応する多官能性ポリマーまたはオリゴマー、フィラー、接着促進剤、または抗酸化剤
を含んで成る組成物から形成された耐久層、
ｄ）装飾層、および
ｅ）接着層
を含んで成る、インモールドデコレーションのための装飾テープまたはストリップ。
【請求項２０】
前記装飾層が金属層またはインク層である、請求項１９に記載の装飾テープまたはストリップ。
【手続補正２】
【補正対象書類名】明細書
【補正対象項目名】０００２
【補正方法】変更
【補正の内容】
【０００２】
インモールドデコレーションプロセスは、加熱されたプラスチック材料を型穴内に射出して成る物品を、型内（即ちインモールド）で成形しながら加飾することを伴うものである。通常、装飾または保護材料のテープまたはストリップを自動または手動でモールディングサイクル毎に型穴内へと前進させ、予め供給および配置し、その内部で、型穴にプラスチック材料を供給するときにこれと熱および圧力下にて接する。物品が成形されると、インモールドデコレーションプロセスでの熱転写により、装飾材料が物品の表面にあらわれて、物品と一体を成す永久的な部分となる。また、他のモールディング（または成形）プロセス、例えば熱成形、ブロー成形および圧縮成形またはスタンピング（またはプレス成形）も装飾または保護材料の転写に使用できる。このプロセスはしばしばインモールドラベリングまたはインモールドコーティングとも呼ばれ、転写可能な保護材料は熱転写オーバーコートまたは耐久コート層と呼ばれ得る。
【手続補正３】
【補正対象書類名】明細書
【補正対象項目名】００６０
【補正方法】変更
【補正の内容】
【００６０】
物品は、携帯電話またはポケットベルのプラスチックカバーであってよい。実際、耐久層はインモールドデコレーションプロセスより製造されるあらゆるプラスチック物品、例えばパーソナルアクセサリ（または個人の装身具もしくは身の回り品）、玩具または教育（または知育）機器、携帯情報端末（ＰＤＡ）または電子書籍（e-book）のプラスチックカバー、クレジットまたはスマート・カード、身分証明書または名刺、アルバム、時計（腕時計、掛時計または置時計）、ラジオまたはカメラのフェイス（face：または表紙、文字盤もしくは操作盤などの外面）、自動車のダッシュボード、家庭用品、ラップトップ型コンピュータ・ハウジング、およびあらゆる消費者向け電子機器のキャリングケースまたはフロントコントロールパネルなどに好都合である。これで網羅されていないことは明らかである。他の適切なプラスチック物品は当業者に明らかであり、よって、それらは全て本発明の範囲に包含される。また、本発明の耐久層は、感熱印刷、インクジェット印刷、ならびにパスポートおよび他の身分証明（または識別）用の熱転写保護コーティングなどの用途にも、好都合である。
【手続補正４】
【補正対象書類名】明細書
【補正対象項目名】００６１
【補正方法】変更
【補正の内容】
【００６１】
本発明により、優れた表面品質を有するインモールドデコレーションのための耐久層または保護コーティングを、より広い形状許容性を持って、低コストで提供するという目的が達成される。
本発明は以下の態様を含み得る。
（態様１）
（ｉ）アミノ架橋剤、
（ｉｉ）アミノ架橋剤と反応する少なくとも１つの官能基を有するＵＶ硬化性モノマーまたはオリゴマー、
（ｉｉｉ）酸触媒、および
（ｉｖ）光開始剤
を含んで成る、インモールドデコレーションのための耐久層組成物。
（態様２）
（ｖ）バインダー、
（ｖｉ）アミノ架橋剤と反応する多官能性ポリマーまたはオリゴマー、
（ｖｉｉ）フィラー、
（ｖｉｉｉ）接着促進剤、または
（ｉｘ）抗酸化剤
の１つまたは２つ以上を更に含んで成る、態様１に記載の耐久層組成物。
（態様３）
前記アミノ架橋剤がアミン−アルデヒド縮合物またはカルボキシル基修飾アミノ樹脂である、態様１に記載の耐久層組成物。
（態様４）
前記アミン−アルデヒド縮合物は多官能性アミンのホルムアルデヒド縮合物である、態様１に記載の耐久層組成物。
（態様５）
前記多官能性アミンがメラミンまたは尿素である、態様４に記載の耐久層組成物。
（態様６）
前記アミノ架橋剤がメラミン−ホルムアルデヒド、ベンゾグアナミン−アルデヒド、またはグリコールウリル−ホルムアルデヒドである、態様１に記載の耐久層組成物。
（態様７）
前記ＵＶ硬化性モノマーまたはオリゴマーにおける前記官能基がヒドロキシル、カルボキシル、チオール、アミン、アミドまたはウレタンである、態様１に記載の耐久層組成物。
（態様８）
前記ＵＶ硬化性モノマーまたはオリゴマーがアクリレート、メタクリレート、アリル、ビニルエーテル、エポキシド、およびそれらの組合せからなる群より選択されるＵＶ架橋性官能性を含む、態様１に記載の耐久層組成物。
（態様９）
前記ＵＶ硬化性モノマーまたはオリゴマーがヒドロキシアルキルアクリレート、ヒドロキシアルキルメタクリレート、ヒドロキシルエポキシド、カルボキシルアクリレート、またはカルボキシルメタクリレートである、態様１に記載の耐久層組成物。
（態様１０）
前記ＵＶ硬化性モノマーまたはオリゴマーが４−ヒドロキシブチルアクリレート、ヒドロキシエチルアクリレート、またはヒドロキシプロピルアクリレートである、態様１に記載の耐久層組成物。
（態様１１）
前記酸触媒が無機または有機酸触媒である、態様１に記載の耐久層組成物。
（態様１２）
前記無機酸触媒が塩酸または硫酸である、態様１１に記載の耐久層組成物。
（態様１３）
前記有機酸触媒がｐ−トルエンスルホン酸、リン酸誘導体、ドデシルベンゼンスルホン酸、またはジノニルナフタレンジスルホン酸である、態様１１に記載の耐久層組成物。
（態様１４）
前記光開始剤がノリッシュ１型、２型、または３型光開始剤である、態様１に記載の耐久層組成物。
（態様１５）
前記バインダーがセルロース誘導体もしくはそのコポリマー、ポリビニルアルコール誘導体もしくはそのコポリマー、またはポリメチルメタクリレートである、態様２に記載の耐久層組成物。
（態様１６）
前記バインダーがセルロースアセテート、セルロースアセテートブチレート、セルロースアセテートプロピオネート、ポリビニルアセタール、またはポリメチルメタクリレートである、態様２に記載の耐久層組成物。
（態様１７）
前記多官能性ポリマーまたはオリゴマーがヒドロキシル、カルボキシル、チオール、アミン、アミド、およびウレタンからなる群より選択される官能基を含む、態様２に記載の耐久層組成物。
（態様１８）
前記アミノ架橋剤が多官能性ポリマーまたはオリゴマーを含むように修飾されている、態様２に記載の耐久層組成物。
（態様１９）
前記多官能性ポリマーまたはオリゴマーがヒドロキシル−ポリエステル樹脂、スチレン−アリルアルコールコポリマーポリオール、アクリルポリオール、またはポリ酸である、態様２に記載の耐久層組成物。
（態様２０）
前記多官能性ポリマーまたはオリゴマーがポリオール樹脂、スチレン−アリルアルコールコポリマーポリオール、またはアクリルポリオールである、態様２に記載の耐久層組成物。
（態様２１）
前記接着促進剤がアクリル酸エステル、アクリル酸金属塩、有機キレート、有機チタン酸塩もしくはジルコン酸塩、リン酸チタン錯体、またはシランカップリング剤である、態様２に記載の耐久層組成物。
（態様２２）
前記接着促進剤がアクリル酸エステルである、態様２に記載の耐久層組成物。
（態様２３）
前記フィラーがシリカ、ＣａＣＯ３、ミクロゲル粒子、またはマイカである、態様２に記載の耐久層組成物。
（態様２４）
前記抗酸化剤がブチル化ヒドロキシトルエン、ヒドロキノンモノメチルエーテル、またはテトラキス［メチレン−３（３’，５’−ジ−tert−ブチル−４−ヒドロキシフェニル）プロピオネート］メタンである、態様２に記載の耐久層組成物。
（態様２５）
アミノ架橋剤、アミノ架橋剤と反応する少なくとも１つの官能基を有するＵＶ硬化性モノマーまたはオリゴマー、酸触媒、光開始剤、および抗酸化剤を含んで成る、態様２に記載の耐久層組成物。
（態様２６）
前記アミノ架橋剤と反応する多官能性ポリマーまたはオリゴマーを更に含んで成る、態様２５に記載の耐久層組成物。
（態様２７）
バインダーを更に含んで成る、態様２５に記載の耐久層組成物。
（態様２８）
接着促進剤を更に含んで成る、態様２５に記載の耐久層組成物。
（態様２９）
（ｉ）アミノ架橋剤、
（ｉｉ）該アミノ架橋剤と反応する官能基を有するＵＶ硬化性モノマーまたはオリゴマー、
（ｉｉｉ）酸触媒、
（ｉｖ）光開始剤、および
オプションとして、次の１つまたは２つ以上：バインダー、アミノ架橋剤と反応する多官能性ポリマーまたはオリゴマー、フィラー、接着促進剤、または抗酸化剤
を含んで成る組成物から形成される、インモールドデコレーションのための耐久層。
（態様３０）
（ｉ）アミノ架橋剤、
（ｉｉ）該アミノ架橋剤と反応する官能基を有するＵＶ硬化性モノマーまたはオリゴマー、
（ｉｉｉ）酸触媒、
（ｉｖ）光開始剤、および
オプションとして、次の１つまたは２つ以上：バインダー、アミノ架橋剤と反応する多官能性ポリマーまたはオリゴマー、フィラー、接着促進剤、または抗酸化剤
を含んで成る組成物から形成された耐久層を有するプラスチック物品。
（態様３１）
携帯電話またはポケットベルのプラスチックカバー、パーソナルアクセサリ、玩具または教育機器、携帯情報端末または電子書籍のプラスチックカバー、クレジットまたはスマート・カード、身分証明書または名刺、アルバム、時計、ラジオまたはカメラのフェイス、自動車のダッシュボード、家庭用品、ラップトップ型コンピュータ・ハウジング、および消費者向け電子機器のキャリングケースまたはフロントコントロールパネル、身分証明書、パスポートまたはインクジェット印刷もしくは感熱印刷された画像の熱転写保護コーティングである、態様３０に記載の物品。
（態様３２）
ａ）キャリア層、
ｂ）リリース層、
ｃ）（ｉ）アミノ架橋剤、
（ｉｉ）アミノ架橋剤と反応する官能基を有するＵＶ硬化性モノマーまたはオリゴマー、
（ｉｉｉ）酸触媒、
（ｉｖ）光開始剤、およびオプションとして、
次の１つまたは２つ以上：バインダー、アミノ架橋剤と反応する多官能性ポリマーまたはオリゴマー、フィラー、接着促進剤、または抗酸化剤
を含んで成る組成物から形成された耐久層、
ｄ）装飾層、および
ｅ）接着層
を含んで成る、インモールドデコレーションのための装飾テープまたはストリップ。
（態様３３）
前記装飾層が金属層またはインク層である、態様３２に記載の装飾テープまたはストリップ。
【手続補正５】
【補正対象書類名】明細書
【補正対象項目名】００６４
【補正方法】変更
【補正の内容】
【００６４】
その後、１部のＳａｎｃｕｒｅ  ２７１０（脂肪族ポリウレタン；ノベオン・インコーポレイテッド（Noveon Inc.、オハイオ州クリーブランド）製）および３部の脱イオン（DI）水からなる接着剤を、硬化した耐久層上に、♯１６マイヤーバーを用いて、目標厚さ約３μｍでオーバーコートした。得られたフィルムを射出成形型に挿入した。ＰＭＭＡ（ポリメチルメタクリレート）とポリカーボネートとの混合物を型穴にそれぞれ４９０°Ｆと５５０°Ｆで、接着層がプラスチック混合物に面するようにして射出した。リリースフィルムを剥離した後、耐久層および接着層は成形プラスチック物品に完全に転写された。その後、成形物品を、フュージョン（Fusion）コンベヤ硬化システムを用いたＵＶ露光（１Ｊ／ｃｍ２）により後硬化させた。耐久層の溶媒耐性および摩耗耐性を評価した。この結果を表１にまとめる。